(57)【要約】  量子ドット層等の光学機能層を有する積層フィルムにおいて、端面から酸素等の浸入によって、量子ドットの光学機能を発現する部材が劣化することを防止でき、かつ、平坦性の高い積層フィルムおよび積層フィルムの製造方法を提供する。光学機能層と光学機能層の少なくとも一方の主面に積層されるガスバリア層とを有する機能層積層体、および、機能層積層体の端面のうち少なくとも一部を覆って形成される端面封止層を有し、端面封止層は、酸素透過度が１０cc/(m2・day・atm）以下である。
2017010394.tif 000002
【特許請求の範囲】
【請求項１】
光学機能層と、前記光学機能層の少なくとも一方の主面に積層されるガスバリア層とを有する機能層積層体、および、
前記機能層積層体の端面の、前記ガスバリア層の少なくとも一部および前記光学機能層を覆って形成される端面封止層、を有し、
前記端面封止層は、酸素透過度が１０cc/(m2・day・atm）以下であることを特徴とする積層フィルム。
【請求項２】
前記端面封止層は、２層以上を積層した積層構造を有することを特徴とする請求項１に記載の積層フィルム。
【請求項３】
前記機能層積層体の端面に垂直な方向における、前記端面封止層の厚さが、前記機能層積層体の主面に垂直な方向における、前記機能層積層体の厚さの１／２以下である請求項１または２に記載の積層フィルム。
【請求項４】
前記端面封止層が、前記機能層積層体の端面の全面を覆う請求項１〜３のいずれか一項に記載の積層フィルム。
【請求項５】
前記端面封止層が、固形分全量を１００質量部とした際に、ポリビニルアルコール系樹脂、ポリ塩化ビニリデン樹脂、ポリアクリロニトリル、ポリフッ化ビニリデン樹脂及びポリオキシメチレンからなる群より選択される樹脂組成物、または、（メタ）アクリロイル基、ビニル基、グリシジル基、オキセタン基、脂環式エポキシ基から少なくとも１つ選ばれる重合性官能基を有する重合性化合物を５質量部以上含有する組成物によって形成された、酸素透過度が１０cc/(m2・day・atm）以下の樹脂層である請求項１〜４のいずれか一項に記載の積層フィルム。
【請求項６】
前記機能層積層体の端面の延在方向に垂直な断面における、前記端面封止層の形状が、円の一部からなる形状である請求項１〜５のいずれか一項に記載の積層フィルム。
【請求項７】
光学機能層と、前記光学機能層の少なくとも一方の主面に積層される、ガスバリア層とを有する機能層積層体を準備する準備工程と、
前記機能層積層体の端面に、酸素透過度が１０cc/(m2・day・atm）以下の端面封止層を形成する封止層形成工程とを有し、
前記封止層形成工程は、前記端面封止層となる組成物の塗膜に、前記機能層積層体の端面を接触させて前記端面封止層を形成するものであることを特徴とする積層フィルムの製造方法。
【請求項８】
前記封止層形成工程は、前記組成物の前記塗膜を平板の上に形成し、前記平板の上の前記塗膜に、前記機能層積層体の端面を接触させて前記端面封止層を形成する請求項７に記載の積層フィルムの製造方法。
【請求項９】
前記封止層形成工程は、前記組成物の前記塗膜を回転するロール上に形成し、ロール上の前記塗膜に、前記機能層積層体の端面を接触させて前記端面封止層を形成する請求項７に記載の積層フィルムの製造方法。
【発明の詳細な説明】
【技術分野】
【０００１】
本発明は、液晶表示装置のバックライト等に用いられる積層フィルムおよび積層フィルムの製造方法に関する。
【背景技術】
【０００２】
液晶表示装置（以下、ＬＣＤともいう）は、消費電力が小さく、省スペースの画像表示装置として年々その用途が広がっている。また、近年の液晶表示装置において、ＬＣＤ性能改善としてさらなる省電力化、色再現性向上等が求められている。【０００３】
ＬＣＤに対する省電力化の要求に伴って、バックライト（バックライトユニット）における光利用効率を高め、また、色再現性を向上するために、入射光の波長を変換して出射する量子ドットを、バックライトに利用することが提案されている。
量子ドットとは、三次元全方向において移動方向が制限された電子の状態のことであり、半導体のナノ粒子が、高いポテンシャル障壁で三次元的に囲まれている場合に、このナノ粒子は量子ドットとなる。量子ドットは種々の量子効果を発現する。例えば、電子の状態密度（エネルギー準位）が離散化される「量子サイズ効果」が発現する。この量子サイズ効果によれば、量子ドットの大きさを変化させることで、光の吸収波長や発光波長を制御できる。【０００４】
量子ドットは、一般的に、アクリル樹脂やエポキシ樹脂等の樹脂からなるマトリックスに分散されて量子ドット層とされ、例えば、波長変換を行う量子ドットフィルムとして、バックライトと液晶パネルとの間に配置されて用いられる。
バックライトから量子ドットフィルムに励起光が入射すると、量子ドットが励起され蛍光を発光する。ここで異なる発光特性を有する量子ドットを用いることで、赤色光、緑色光、青色光の半値幅の狭い光を発光させて白色光を具現化することができる。量子ドットによる蛍光は半値幅が狭いため、波長を適切に選択することで得られる白色光を高輝度にしたり色再現性に優れる設計にすることが可能である。【０００５】
ところで、量子ドットは、酸素等によって劣化しやすく、光酸化反応により発光強度が低下するという課題がある。そのため、量子ドットフィルムでは、量子ドット層の両面にガスバリアフィルムを積層して量子ドット層を保護することが行われている。
しかしながら、量子ドット層の両面をガスバリアフィルムで挟持するのみでは、ガスバリアフィルムで覆われていない端面から量子ドット層に水分や酸素が浸入し、量子ドットが劣化するという問題があった。
そのため、量子ドット層の両面に加え、量子ドット層の周辺もガスバリアフィルム等で封止することが提案されている。【０００６】
例えば、特許文献１には、量子ドット蛍光体を濃度０．０〜２０質量％の範囲でシク口オレフィン(共)重合体に分散させた組成物が記載されており、量子ドットが分散された樹脂成型体の全面を被覆するガスバリア層を有する構成が記載されている。また、このガスバリア層は、樹脂層の少なくとも一方の面にシリカ膜またはアルミナ膜を形成したガスバリアフィルムであることが記載されている。【０００７】
特許文献２には、発光量子ドット（ＱＤ）集団を含むリモート蛍光体フィルムを備えるディスプレイバックライトユニットが記載されており、ＱＤ蛍光体材料を２つのガスバリアフィルムで挟み、ＱＤ蛍光体材料の周囲周辺の２つのガスバリアフィルムに挟まれた領域にガスバリア性を有する不活性領域を有する構成が記載されている。
特許文献３には、光源部から発せられた色光の少なくとも一部を他の色光に変換する色変換層と、色変換層を封止する不透水性の封止シートとを備えた発光装置が記載されており、蛍光体層の外周に沿って、すなわち蛍光体層の平面形状を囲むように枠形状に設けられている第２貼合層を有し、この第２貼合層がガスバリア性を有する接着材料からなる構成が記載されている。【０００８】
さらに、特許文献４には、量子ドット層（波長変換部）と、量子ドット層を密封するシリコーン等からなる密封部材を有する量子点波長変換体において、量子ドット層を密封部材で挟み、かつ、量子ドット層の周辺において密封部材同士を貼着する構成が記載されている。
【先行技術文献】
【特許文献】
【０００９】
【特許文献１】国際公開第２０１２／１０２１０７号
【特許文献２】特表２０１３−５４４０１８号公報
【特許文献３】特開２００９−２８３４４１号公報
【特許文献４】特開２０１０−６１０９８号公報
【発明の概要】
【発明が解決しようとする課題】
【００１０】
ところで、ＬＣＤに用いられる、量子ドットを含む積層フィルムは、５０μｍ〜３５０μｍ程度の薄型のフィルムである。
特許文献１のように、薄い量子ドット層の全面をガスバリアフィルムで被覆するのは非常に困難であり、生産性が悪いという問題があった。また、ガスバリアフィルムを折り曲げるとバリア層が割れてガスバリア性が低下するという問題もあった。【００１１】
一方、特許文献２および３のように、２つのガスバリアフィルムで挟まれた、量子ドット層の端面領域に、ガスバリア性を有する保護層を形成する構成の場合、いわゆるダムフィル方式の積層フィルムは、一方のガスバリアフィルム上の周縁部分に保護層を形成した後に、保護層に囲まれた領域内に樹脂層を形成し、その後、保護層および樹脂層上に、他方のガスバリアフィルムを積層して作製されるが、全工程がバッチ方式となるため生産性が極めて悪いという問題があった。また、保護層の幅が厚くなってしまい、端部に量子ドット層が形成されないため、有効に利用できる領域の大きさが小さくなり、額縁部分が大きくなってしまうという問題があった。【００１２】
また、特許文献４のように、量子ドット層を挟む２つのガスバリアフィルムの端部の開口を狭くして、密封する構成では、端部での量子ドット層の厚さが薄くなってしまうため、有効に利用できる領域の大きさが小さくなり、額縁部分が大きくなってしまうという問題があった。また、一般に、高いガスバリア性を備えるバリア層は、硬く脆いため、このようなバリア層を有するガスバリアフィルムを、急に湾曲させると、バリア層が割れてしまい、ガスバリア性が低下するという問題があった。【００１３】
本発明の目的は、このような従来技術の問題点を解決することにあり、量子ドット層等の光学機能層を有する積層フィルムにおいて、端面から酸素等の浸入によって、量子ドットの光学機能を発現する部材が劣化することを防止でき、かつ、平坦性の高い積層フィルムおよび積層フィルムの製造方法を提供することにある。
【課題を解決するための手段】
【００１４】
本発明者らは、上記課題を達成すべく鋭意研究した結果、光学機能層と光学機能層の少なくとも一方の主面に積層されるガスバリア層とを有する機能層積層体、および、機能層積層体の端面の、ガスバリア層の少なくとも一部および光学機能層を覆って形成される端面封止層を有し、端面封止層は、酸素透過度が１０cc/(m2・day・atm）以下であることにより、上記課題を解決できることを見出し、本発明を完成させた。
すなわち、本発明は以下の構成の積層フィルムおよびその製造方法を提供する。【００１５】
（１）  光学機能層と、光学機能層の少なくとも一方の主面に積層されるガスバリア層とを有する機能層積層体、および、
機能層積層体の端面の、前記ガスバリア層の少なくとも一部および前記光学機能層を覆って形成される端面封止層、を有し、
端面封止層は、酸素透過度が１０cc/(m2・day・atm）以下である積層フィルム。
（２）  端面封止層は、２層以上を積層した積層構造を有する（１）に記載の積層フィルム。
（３）機能層積層体の端面に垂直な方向における、端面封止層の厚さが、機能層積層体の主面に垂直な方向における、機能層積層体の厚さの１／２以下である（１）または（２）に記載の積層フィルム。
（４）  端面封止層が、機能層積層体の端面の全面を覆う（１）〜（３）のいずれかに記載の積層フィルム。
（５）  端面封止層が、固形分全量を１００質量部とした際に、ポリビニルアルコール系樹脂、ポリ塩化ビニリデン樹脂、ポリアクリロニトリル、ポリフッ化ビニリデン樹脂及びポリオキシメチレンからなる群より選択される樹脂組成物、または、（メタ）アクリロイル基、ビニル基、グリシジル基、オキセタン基、脂環式エポキシ基から少なくとも１つ選ばれる重合性官能基を有する重合性化合物を５質量部以上含有する組成物によって形成された、酸素透過度が１０cc/(m2・day・atm）以下の樹脂層である（１）〜（４）のいずれかに記載の積層フィルム。
（６）  機能層積層体の端面の延在方向に垂直な断面における、端面封止層の形状が、円の一部からなる形状である（１）〜（５）のいずれかに記載の積層フィルム。
（７）  光学機能層と、光学機能層の少なくとも一方の主面に積層される、ガスバリア層とを有する機能層積層体を準備する準備工程と、
機能層積層体の端面に、酸素透過度が１０cc/(m2・day・atm）以下の端面封止層を形成する封止層形成工程とを有し、
封止層形成工程は、端面封止層となる組成物の塗膜に、機能層積層体の端面を接触させて端面封止層を形成するものである積層フィルムの製造方法。
（８）  封止層形成工程は、組成物の塗膜を平板の上に形成し、平板の上の塗膜に、機能層積層体の端面を接触させて端面封止層を形成する（７）に記載の積層フィルムの製造方法。
（９）  封止層形成工程は、組成物の塗膜を回転するロール上に形成し、ロール上の塗膜に、機能層積層体の端面を接触させて端面封止層を形成する（７）に記載の積層フィルムの製造方法。
【発明の効果】
【００１６】
このような本発明によれば、量子ドット層等の光学機能性層を有する積層フィルムにおいて、端面を封止する端面封止層によって、光学機能性層の端面から侵入する酸素等による量子ドット等の機能材料の劣化を防止でき、かつ、平坦性の高い積層フィルムおよび積層フィルムの製造方法を提供できる。
【図面の簡単な説明】
【００１７】
【図１】本発明の積層フィルムの一例を概念的に示す断面図である。
【図２】本発明の積層フィルムに用いられるガスバリア層の一例を概念的に示す断面図である。
【図３Ａ】機能層積層体の厚さと端面封止層の厚さとの関係を説明するための概念図である。
【図３Ｂ】機能層積層体の厚さと端面封止層の厚さとの関係を説明するための概念図である。
【図４Ａ】本発明の積層フィルムの製造方法を説明するための概念図である。
【図４Ｂ】本発明の積層フィルムの製造方法を説明するための概念図である。
【図４Ｃ】本発明の積層フィルムの製造方法を説明するための概念図である。
【図５Ａ】本発明の積層フィルムの製造方法の他の一例を説明する概念図である。
【図５Ｂ】本発明の積層フィルムの他の一例の概念図である。
【図６】本発明の積層フィルムの製造方法の他の一例を説明する概念図である。
【図７Ａ】実施例で作製した積層フィルムの端面封止層の部分の拡大写真である。
【図７Ｂ】実施例で作製した積層フィルムの端面封止層の部分の拡大写真である。
【発明を実施するための形態】
【００１８】
以下、本発明の積層フィルムおよび積層フィルムの製造方法について、添付の図面に示される好適実施形態を基に、詳細に説明する。
以下に記載する構成要件の説明は、本発明の代表的な実施態様に基づいてなされることがあるが、本発明はそのような実施態様に限定されるものではない。
なお、本明細書において、「〜」を用いて表される数値範囲は、「〜」の前後に記載される数値を下限値および上限値として含む範囲を意味する。
【００１９】
図１は、本発明の積層フィルムの一例を概念的に示す断面図である。
図１に示す積層フィルム１０は、光学機能層１２と、ガスバリア層１４と、端面封止層１６とを有する。図１に示すように、積層フィルム１０は、シート状の光学機能層１２の両面（両主面）に、ガスバリア層１４を積層し、光学機能層１２をガスバリア層１４で挟持した機能層積層体１１の端面の全面を、端面封止層１６で覆った構成を有するものである。
【００２０】
光学機能層１２は、波長変換等の所望の機能を発現するための層で、例えば、四角形の平面形状を有するシート状物である。以下の説明では、光学機能層１２を、機能層１２とも言う。
機能層１２は、量子ドット層などの波長変換層、光取り出し層、有機エレクトロルミネッセンス層（有機ＥＬ層）等、光学的な機能を発現する、各種の層が利用可能である。
中でも、端面封止層１６を有することで、端面から侵入する酸素や水などに起因する光学機能材料の劣化を防止できるという、本発明の積層フィルムの特徴を十分に発現できる等の点で、車載などの高温高湿等の様々な環境下での使用が想定されるＬＣＤ等に利用され、かつ、酸素による量子ドットの劣化が大きな問題となる量子ドット層は、機能層１２として好適に利用される。
【００２１】
量子ドット層は、一例として、多数の量子ドットを樹脂等のマトリックス中に分散してなる層であり、機能層１２に入射した光の波長を変換して出射する機能を有する、波長変換層である。
例えば、図示しないバックライトから出射された青色光が機能層１２に入射すると、機能層１２は、内部に含有する量子ドットの効果により、この青色光の少なくとも一部を赤色光あるいは緑色光に波長変換して出射する。
【００２２】
ここで、青色光とは、４００〜５００ｎｍの波長帯域に発光中心波長を有する光であり、緑色光とは、５００〜６００ｎｍの波長帯域に発光中心波長を有する光のことであり、赤色光とは、６００ｎｍを超え６８０ｎｍ以下の波長帯域に発光中心波長を有する光のことである。
なお、量子ドット層が発現する波長変換の機能は、青色光を赤色光あるいは緑色光に波長変換する構成に限定はされず、入射光の少なくとも一部を異なる波長の光に変換するものであればよい。
【００２３】
量子ドットは、少なくとも、入射する励起光により励起され蛍光を発光する。
量子ドット層に含有される量子ドットの種類には特に限定はなく、求められる波長変換の性能等に応じて、種々の公知の量子ドットを適宜選択すればよい。
【００２４】
量子ドットについては、例えば特開２０１２−１６９２７１号公報の段落００６０〜００６６を参照することができるが、ここに記載のものに限定されるものではない。量子ドットとしては、市販品を何ら制限なく用いることができる。量子ドットの発光波長は、通常、粒子の組成、サイズにより調整することができる。
【００２５】
量子ドットは、マトリックス中に均一に分散されるのが好ましいが、マトリックス中に偏りをもって分散されてもよい。
また、量子ドットは、１種のみを用いてもよいし、２種以上を併用してもよい。
２種以上の量子ドットを併用する場合は、互いの発光光の波長が異なる量子ドットを使用してもよい。
【００２６】
具体的には、公知の量子ドットには、６００〜６８０ｎｍの範囲の波長帯域に発光中心波長を有する量子ドット（Ａ）、５００〜６００ｎｍの範囲の波長帯域に発光中心波長を有する量子ドット（Ｂ）、４００〜５００ｎｍの波長帯域に発光中心波長を有する量子ドット（Ｃ）があり、量子ドット（Ａ）は、励起光により励起され赤色光を発光し、量子ドット（Ｂ）は緑色光を、量子ドット（Ｃ）は青色光を発光する。例えば、量子ドット（Ａ）と量子ドット（Ｂ）を含む量子ドット含有積層体へ励起光として青色光を入射させると、量子ドット（Ａ）により発光される赤色光、量子ドット（Ｂ）により発光される緑色光と、量子ドット層を透過した青色光により、白色光を具現化することができる。または、量子ドット（Ａ）、（Ｂ）、および（Ｃ）を含む量子ドット層に励起光として紫外光を入射させることにより、量子ドット（Ａ）により発光される赤色光、量子ドット（Ｂ）により発光される緑色光、および量子ドット（Ｃ）により発光される青色光により、白色光を具現化することができる。
【００２７】
また、量子ドットとして、形状がロッド状で指向性を持ち偏光を発する、いわゆる量子ロッドや、テトラポッド型量子ドットを用いてもよい。
【００２８】
量子ドット層のマトリックスの種類としては、特に限定はなく、公知の量子ドット層で用いられる各種の樹脂を用いることができる。
例えば、ポリエステル系樹脂（例えば、ポリエチレンテレフタレート、ポリエチレンナフタレート）、（メタ）アクリル系樹脂、ポリ塩化ビニル系樹脂、ポリ塩化ビニリデン系樹脂などが挙げられる。あるいは、マトリックスとして、重合性基を有する硬化性化合物を用いることができる。重合性基の種類は、特に限定はないが、好ましくは、（メタ）アクリレート基、ビニル基またはエポキシ基であり、より好ましくは、（メタ）アクリレート基であり、特に好ましくは、アクリレート基である。また、２つ以上の重合性基を有する重合性単量体は、それぞれの重合性基が同一であってもよいし、異なっていても良い。
【００２９】
具体的なマトリックスとしては、一例として、以下の第１の重合性化合物と第２の重合性化合物とを含む樹脂が例示される。
【００３０】
第１の重合性化合物は、２官能以上の（メタ）アクリレートモノマー、ならびにエポキシ基およびオキセタニル基からなる群から選択される官能基を２つ以上有するモノマーからなる群から選択される1つ以上の化合物であるのが好ましい。
【００３１】
２官能以上の（メタ）アクリレートモノマーのうち、２官能の（メタ）アクリレートモノマーとしては、ネオペンチルグリコールジ（メタ）アクリレート、１，９−ノナンジオールジ（メタ）アクリレート、トリプロピレングリコールジ（メタ）アクリレート、エチレングリコールジ（メタ）アクリレート、テトラエチレングリコールジ（メタ）アクリレート、ヒドロキシピバリン酸ネオペンチルグリコールジ（メタ）アクリレート、ポリエチレングリコールジ（メタ）アクリレート、ジシクロペンテニル(メタ)アクリレート、ジシクロペンテニルオキシエチル（メタ）アクリレート、ジシクロペンタニルジ（メタ）アクリレート等が好ましい例として挙げられる。
【００３２】
また、２官能以上の（メタ）アクリレートモノマーのうち、３官能以上の（メタ）アクリレートモノマーとしては、ＥＣＨ変性グリセロールトリ（メタ）アクリレート、ＥＯ変性グリセロールトリ（メタ）アクリレート、ＰＯ変性グリセロールトリ（メタ）アクリレート、ペンタエリスリトールトリアクリレート、ペンタエリスリトールテトラアクリレート、ＥＯ変性リン酸トリアクリレート、トリメチロールプロパントリ（メタ）アクリレート、カプロラクトン変性トリメチロールプロパントリ（メタ）アクリレート、ＥＯ変性トリメチロールプロパントリ（メタ）アクリレート、ＰＯ変性トリメチロールプロパントリ（メタ）アクリレート、トリス（アクリロキシエチル）イソシアヌレート、ジペンタエリスリトールヘキサ（メタ）アクリレート、ジペンタエリスリトールペンタ（メタ）アクリレート、カプロラクトン変性ジペンタエリスリトールヘキサ（メタ）アクリレート、ジペンタエリスリトールヒドロキシペンタ（メタ）アクリレート、アルキル変性ジペンタエリスリトールペンタ（メタ）アクリレート、ジペンタエリスリトールポリ（メタ）アクリレート、アルキル変性ジペンタエリスリトールトリ（メタ）アクリレート、ジトリメチロールプロパンテトラ（メタ）アクリレート、ペンタエリスリトールエトキシテトラ（メタ）アクリレート、ペンタエリスリトールテトラ（メタ）アクリレート等が好ましい例として挙げられる。
【００３３】
エポキシ基およびオキセタニル基からなる群から選択される官能基を２つ以上有するモノマーとしては、例えば、脂肪族環状エポキシ化合物、ビスフェノールＡジグリシジルエーテル、ビスフェノールＦジグリシジルエーテル、ビスフェノールＳジグリシジルエーテル、臭素化ビスフェノールＡジグリシジルエーテル、臭素化ビスフェノールＦジグリシジルエーテル、臭素化ビスフェノールＳジグリシジルエーテル、水添ビスフェノールＡジグリシジルエーテル、水添ビスフェノールＦジグリシジルエーテル、水添ビスフェノールＳジグリシジルエーテル、１,４−ブタンジオールジグリシジルエーテル、１,６−ヘキサンジオールジグリシジルエーテル、グリセリントリグリシジルエーテル、トリメチロールプロパントリグリシジルエーテル、ポリエチレングリコールジグリシジルエーテル、ポリプロピレングリコールジグリシジルエーテル類；エチレングリコール、プロピレングリコール、グリセリンなどの脂肪族多価アルコールに１種または２種以上のアルキレンオキサイドを付加することにより得られるポリエーテルポリオールのポリグリシジルエーテル類；脂肪族長鎖二塩基酸のジグリシジルエステル類；高級脂肪酸のグリシジルエステル類；エポキシシクロアルカンを含む化合物等が好適に用いられる。
【００３４】
エポキシ基およびオキセタニル基からなる群から選択される官能基を２つ以上有するモノマーとして好適に使用できる市販品としては、株式会社ダイセルのセロキサイド２０２１Ｐ、セロキサイド８０００、シグマアルドリッチ社製の４−ビニルシクロヘキセンジオキシド等が挙げられる。これらは、１種単独で、または２種以上組み合わせて用いることができる。
【００３５】
また、エポキシ基およびオキセタニル基からなる群から選択される官能基を２つ以上有するモノマーはその製法は問わないが、例えば、丸善ＫＫ出版、第四版実験化学講座２０有機合成II、２１３〜、平成４年、Ed.by Alfred Hasfner,The chemistry of heterocyclic compounds−Small Ring Heterocycles part3 Oxiranes,John & Wiley and Sons,An Interscience Publication,New York,1985、吉村、接着、２９巻１２号、３２、１９８５、吉村、接着、３０巻５号、４２、１９８６、吉村、接着、３０巻７号、４２、１９８６、特開平１１−１００３７８号公報、特許第２９０６２４５号公報、特許第２９２６２６２号公報などの文献を参考にして合成できる。
【００３６】
第２の重合性化合物は、分子中に水素結合性を有する官能基を有し、かつ、第１の重合性化合物と重合反応できる重合性基を有する。
水素結合性を有する官能基としては、ウレタン基、ウレア基、またはヒドロキシル基等が挙げられる。
第１の重合性化合物と重合反応できる重合性基としては、例えば、第１の重合性化合物が２官能以上の（メタ）アクリレートモノマーであるときは（メタ）アクリロイル基であればよく、第１の重合性化合物がエポキシ基およびオキセタニル基からなる群から選択される官能基を２つ以上有するモノマーであるときはエポキシ基またはオキセタニル基であればよい。
【００３７】
ウレタン基を含む（メタ）アクリレートモノマーとしては、ＴＤＩ、ＭＤＩ、ＨＤＩ、ＩＰＤＩ、ＨＭＤＩ等のジイソシアナートとポリ（プロピレンオキサイド）ジオール、ポリ（テトラメチレンオキサイド）ジオール、エトキシ化ビスフェノールＡ、エトキシ化ビスフェノールＳスピログリコール、カプロラクトン変性ジオール、カーボネートジオール等のポリオール、および２−ヒドロキシエチル（メタ）アクリレート、２−ヒドロキシプロピル（メタ）アクリレート、グリシドールジ（メタ）アクリレート、ペンタエリスリトールトリアクリレート等のヒドロキシアクリレートを反応させて得られるモノマー、オリゴマーであり、特開２００２−２６５６５０公報や、特開２００２−３５５９３６号公報、特開２００２−０６７２３８号公報等に記載の多官能ウレタンモノマーを挙げることができる。具体的には、ＴＤＩとヒドロキシエチルアクリレートとの付加物、ＩＰＤＩとヒドロキシエチルアクリレートとの付加物、ＨＤＩとペンタエリスリトールトリアクリレート（ＰＥＴＡ）との付加物、ＴＤＩとＰＥＴＡとの付加物を作り残ったイソシアナートとドデシルオキシヒドロキシプロピルアクリレートを反応させた化合物、６，６ナイロンとＴＤＩの付加物、ペンタエリスリトールとＴＤＩとヒドロキシエチルアクリレートの付加物等をあげることができるが、これに限定されるものではない。
【００３８】
ウレタン基を含む（メタ）アクリレートモノマーとして好適に使用できる市販品としては、共栄社化学株式会社製のＡＨ−６００、ＡＴ−６００、ＵＡ−３０６Ｈ、ＵＡ−３０６Ｔ、ＵＡ−３０６Ｉ、ＵＡ−５１０Ｈ、ＵＦ−８００１Ｇ、ＤＡＵＡ−１６７、新中村化学工業株式会社製のＵＡ−１６０ＴＭ、大阪有機化学工業株式会社製のＵＶ−４１０８Ｆ、ＵＶ−４１１７Ｆ等が挙げられる。これらは、１種単独で、または２種以上組み合わせて用いることができる。
【００３９】
ヒドロキシル基を含む（メタ）アクリレートモノマーとしては、エポキシ基を有する化合物と（メタ）アクリル酸との反応により合成される化合物を挙げることができる。代表的なものは、エポキシ基を有する化合物により、ビスフェノールＡ型、ビスフェノールＳ型、ビスフェノールＦ型、エポキシ化油型、フェノールのノボラック型、脂環型に分類される。具体的な例としては、ビスフェノールＡとエピクロルヒドリンの付加物に（メタ）アクリル酸を反応させた（メタ）アクリレート、フェノールノボラックにエピクロロヒドリンを反応させ、（メタ）アクリル酸を反応させた（メタ）アクリレート、ビスフェノールＳとエピクロロヒドリンの付加物に（メタ）アクリル酸を反応させた（メタ）アクリレート、ビスフェノールＳとエピクロロヒドリンの付加物に（メタ）アクリル酸を反応させた（メタ）アクリレート、エポキシ化大豆油に（メタ）アクリル酸を反応させた（メタ）アクリレート等を挙げることができる。また、ヒドロキシル基を含む（メタ）アクリレートモノマーとして他には、末端にカルボキシ基、またはリン酸基を有する（メタ）アクリレートモノマー等を挙げることができるが、これらに限定されるものではない。
【００４０】
ヒドロキシル基を含む第２の重合性化合物として好適に使用できる市販品としては、共栄社化学株式会社製のエポキシエステル、Ｍ−６００Ａ、４０ＥＭ、７０ＰＡ、２００ＰＡ、８０ＭＦＡ、３００２Ｍ、３００２Ａ、３０００ＭＫ、３０００Ａ、日本化成株式会社製の４−ヒドロキシブチルアクリレート、新中村化学工業株式会社製の単官能アクリレートＡ−ＳＡ、単官能メタクリレートＳＡ、ダイセル・オルネクス株式会社製の単官能アクリレートβ−カルボキシエチルアクリレート、城北化学工業株式会社製のＪＰＡ−５１４等が挙げられる。これらは、１種単独で、または２種以上組み合わせて用いることができる。
第１の重合性化合物と第２の重合性化合物との質量比は１０：９０〜９９：１であればよく、１０：９０〜９０：１０であることが好ましい。第２の重合性化合物の含有量に対し第１の重合性化合物の含有量が多いことも好ましく、具体的には（第１の重合性化合物の含有量）／（第２の重合性化合物の含有量）が２〜１０であることが好ましい。
【００４１】
第１の重合性化合物と第２の重合性化合物とを含む樹脂をマトリックスとして用いる場合には、マトリックス中に、さらに単官能（メタ）アクリレートモノマーを含むことが好ましい。単官能（メタ）アクリレートモノマーとしては、アクリル酸およびメタクリル酸、それらの誘導体、より詳しくは、（メタ）アクリル酸の重合性不飽和結合（（メタ）アクリロイル基）を分子内に１個有するモノマーを挙げることができる。それらの具体例として以下に化合物を挙げるが、本発明はこれに限定されるものではない。
メチル（メタ）アクリレート、ｎ−ブチル（メタ）アクリレート、イソブチル（メタ）アクリレート、２−エチルヘキシル（メタ）アクリレート、イソノニル（メタ）アクリレート、ｎ−オクチル（メタ）アクリレート、ラウリル（メタ）アクリレート、ステアリル（メタ）アクリレート等のアルキル基の炭素数が１〜３０であるアルキル（メタ）アクリレート；ベンジル（メタ）アクリレート等のアラルキル基の炭素数が７〜２０であるアラルキル（メタ）アクリレート；ブトキシエチル（メタ）アクリレート等のアルコキシアルキル基の炭素数が２〜３０であるアルコキシアルキル（メタ）アクリレート；Ｎ，Ｎ−ジメチルアミノエチル（メタ）アクリレート等の（モノアルキルまたはジアルキル）アミノアルキル基の総炭素数が１〜２０であるアミノアルキル（メタ）アクリレート；ジエチレングリコールエチルエーテルの（メタ）アクリレート、トリエチレングリコールブチルエーテルの（メタ）アクリレート、テトラエチレングリコールモノメチルエーテルの（メタ）アクリレート、ヘキサエチレングリコールモノメチルエーテルの（メタ）アクリレート、オクタエチレングリコールのモノメチルエーテル（メタ）アクリレート、ノナエチレングリコールのモノメチルエーテル（メタ）アクリレート、ジプロピレングリコールのモノメチルエーテル（メタ）アクリレート、ヘプタプロピレングリコールのモノメチルエーテル（メタ）アクリレート、テトラエチレングリコールのモノエチルエーテル（メタ）アクリレート等のアルキレン鎖の炭素数が１〜１０で末端アルキルエーテルの炭素数が１〜１０のポリアルキレングリコールアルキルエーテルの（メタ）アクリレート；ヘキサエチレングリコールフェニルエーテルの（メタ）アクリレート等のアルキレン鎖の炭素数が１〜３０で末端アリールエーテルの炭素数が６〜２０のポリアルキレングリコールアリールエーテルの（メタ）アクリレート；シクロヘキシル（メタ）アクリレート、ジシクロペンタニル（メタ）アクリレート、イソボルニル（メタ）アクリレート、メチレンオキシド付加シクロデカトリエン（メタ）アクリレート等の脂環構造を有する総炭素数４〜３０の（メタ）アクリレート；ヘプタデカフロロデシル（メタ）アクリレート等の総炭素数４〜３０のフッ素化アルキル（メタ）アクリレート；２−ヒドロキシエチル（メタ）アクリレート、３−ヒドロキシプロピル（メタ）アクリレート、４−ヒドロキシブチル（メタ）アクリレート、トリエチレングリコールのモノ（メタ）アクリレート、テトラエチレングリコールモノ（メタ）アクリレート、ヘキサエチレングリコールモノ（メタ）アクリレート、オクタプロピレングリコールモノ（メタ）アクリレート、グリセロールのモノまたはジ（メタ）アクリレート等の水酸基を有する（メタ）アクリレート；グリシジル（メタ）アクリレート等のグリシジル基を有する（メタ）アクリレート；テトラエチレングリコールモノ（メタ）アクリレート、ヘキサエチレングリコールモノ（メタ）アクリレート、オクタプロピレングリコールモノ（メタ）アクリレート等のアルキレン鎖の炭素数が１〜３０のポリエチレングリコールモノ（メタ）アクリレート；(メタ)アクリルアミド、Ｎ，Ｎ−ジメチル(メタ)ア��リルアミド、N−イソプロピル(メタ)アクリルアミド、２−ヒドロキシエチル(メタ)アクリルアミド、アクリロイルモルホリン等の(メタ)アクリルアミドなどが挙げられる。
単官能（メタ）アクリレートモノマーは第１の重合性化合物と第２の重合性化合物との総質量１００質量部に対して、１〜３００質量部含まれていることが好ましく、５０〜１５０質量部含まれていることがより好ましい。
【００４２】
また、炭素数４〜３０の長鎖アルキル基を有する化合物を含むことが好ましい。具体的には第１の重合性化合物、第２の重合性化合物、または単官能（メタ）アクリレートモノマーの少なくともいずれかが、炭素数４〜３０の長鎖アルキル基を有することが好ましい。上記長鎖アルキル基は炭素数１２〜２２の長鎖アルキル基であることがより好ましい。これにより、量子ドットの分散性が向上するからである。量子ドットの分散性が向上するほど、光変換層から出射面に直行する光量が増えるため、正面輝度および正面コントラストの向上に有効である。
炭素数４〜３０の長鎖アルキル基を有する単官能（メタ）アクリレートモノマーとしては、具体的には、ブチル（メタ）アクリレート、オクチル（メタ）アクリレート、ラウリル（メタ）アクリレート、オレイル（メタ）アクリレート、ステアリル（メタ）アクリレート、ベヘニル（メタ）アクリレート、ブチル（メタ）アクリルアミド、オクチル（メタ）アクリルアミド、ラウリル（メタ）アクリルアミド、オレイル（メタ）アクリルアミド、ステアリル（メタ）アクリルアミド、ベヘニル（メタ）アクリルアミド等が好ましい。中でもラウリル（メタ）アクリレート、オレイル（メタ）アクリレート、ステアリル（メタ）アクリレートが特に好ましい。
【００４３】
また、マトリックスとなる樹脂中に、トリフルオロエチル(メタ)アクリレート、ペンタフルオロエチル(メタ)アクリレート、（パーフルオロブチル）エチル(メタ)アクリレート、パーフルオロブチル−ヒドロキシプロピル(メタ)アクリレート、（パーフルオロヘキシル）エチル(メタ)アクリレート、オクタフルオロペンチル(メタ)アクリレート、パーフルオロオクチルエチル(メタ)アクリレート、テトラフルオロプロピル（メタ）アクリレート等のフッ素原子を有する化合物を含んでいてもよい。これらの化合物を含むことにより塗布性を向上させることができる。
また、量子ドット層中のマトリックスとなる樹脂の総量には特に限定はないが、量子ドット層の全量１００質量部に対して、９０〜９９．９質量部であることが好ましく、９２〜９９質量部であることがより好ましい。
【００４４】
量子ドット層の厚さは、積層フィルム１０の厚さ等に応じて、適宜、設定すればよい。本発明者らの検討によれば、取り扱い性および発光特性の点で、５〜２００μｍが好ましく、１０〜１５０μｍがより好ましい。
なお、上記厚さは平均厚さを意図し、平均厚さは量子ドット層の任意の１０点以上の厚さを測定して、それらを算術平均して求める。
【００４５】
量子ドット層の形成方法には特に限定はなく、公知の方法で形成すればよい。例えば、量子ドットとマトリックスとなる樹脂と溶剤とを混合した組成物（塗料・塗布組成物）を調整し、この組成物をガスバリア層１４上に塗布し、硬化させることで形成することができる。
なお、量子ドット層となる組成物には、必要に応じて、重合開始剤やシランカップリング剤等を添加してもよい。
【００４６】
積層フィルム１０において、量子ドット層等の機能層１２の両面には、機能層１２の主面全面を覆うようにガスバリア層１４が積層される。すなわち、積層フィルム１０は、機能層１２をガスバリア層１４で挟持してなる構成を有する。
ここで、図示例の積層フィルム１０は、好ましい態様として、機能層１２の両面にガスバリア層１４が設けられが、本発明は、これに限定はされない。すなわち、ガスバリア層１４は、機能層１２の一方の面のみに設けてもよい。しかしながら、酸素等の侵入による機能層１２の劣化を、より好適に防止できる等の点で、ガスバリア層１４は、機能層１２の両面に設けるのが好ましい。
また、ガスバリア層１４を機能層１２の両面に設ける場合には、ガスバリア層１４は、同じものであっても、異なるものであってもよい。
【００４７】
ガスバリア層１４は、量子ドット層等の機能層１２の主面からの酸素等が浸入することを抑制するための層である。従って、ガスバリア層１４は、高いガスバリア性を有するのが好ましい。具体的には、ガスバリア層１４は、酸素透過度が０．１cc/(m2・day・atm）以下であるのが好ましく、０．０１cc/(m2・day・atm）以下であるのがより好ましく、０．００１cc/(m2・day・atm）以下であるのが特に好ましい。
ガスバリア層１４の酸素透過度を０．１cc/(m2・day・atm）以下とすることにより、機能層１２の主面から侵入する酸素等による機能層１２の劣化を抑制して、長寿命な量子ドットフィルム等の積層フィルムを得ることができる。
なお、本発明において、ガスバリア層１４や端面封止層１６等の酸素透過度は、後述する実施例に準じて測定すればよい。
また、酸素透過度の単位cc/(m2・day・atm）をＳＩ単位に換算すると、９．８７mL/(m2・day・MPa）である。
【００４８】
ガスバリア層１４は、透明性などの点で十分な光学特性を有し、かつ、目的とするガスバリア性（酸素バリア性）を得られる物であれば、ガスバリア性を発現する公知の材料からなる層（膜）や、公知のガスバリアフィルムが、各種、利用可能である。
中でも、好ましいガスバリア層１４として、支持体の上（一方の面もしくは両面）に、有機層と無機層とを交互に積層してなる、有機無機の積層構造を有するガスバリアフィルムが例示される。
【００４９】
図２に、ガスバリア層１４の一例の断面を概念的に示す。
図２に示すガスバリア層１４は、支持体２０の上に有機層２４を有し、有機層２４の上に無機層２６を有し、無機層２６の上に有機層２８を有する。
このガスバリア層１４（ガスバリアフィルム）において、ガスバリア性は主に無機層２６によって発現される。無機層２６の下層の有機層２４は、無機層２６を適正に形成するための下地層である。最上層の有機層２８は、無機層２６の保護層として作用する。
【００５０】
なお、本発明の積層フィルムにおいて、ガスバリア層１４として用いられる有機無機の積層構造を有するガスバリアフィルムは、図２に示す例に限定はされない。
例えば、保護層として作用する最上層の有機層２８を有さなくてもよい。
また、図２に示す例は、無機層と下地の有機層との組み合わせを１組のみ有するが、無機層と下地の有機層との組み合わせを２組以上有してもよい。一般的に、無機層と下地の有機層との組み合わせの数が多いほど、ガスバリア性は高くなる。
さらに、支持体２０の上に無機層を形成し、その上に、無機層と下地の有機層との組み合わせを１組以上、有する構成であってもよい。
【００５１】
ガスバリア層１４の支持体２０としては、公知のガスバリアフィルムで支持体として用いられているものが、各種、利用可能である。
中でも、薄手化や軽量化が容易である、フレキシブル化に好適である等の点で、各種の樹脂材料（高分子材料）からなるフィルムが好適に利用される。
具体的には、ポリエチレン（ＰＥ）、ポリエチレンナフタレート（ＰＥＮ）、ポリアミド（ＰＡ）、ポリエチレンテレフタレート（ＰＥＴ）、ポリ塩化ビニル（ＰＶＣ）、ポリビニルアルコール（ＰＶＡ）、ポリアクリトニトリル（ＰＡＮ）、ポリイミド（ＰＩ）、透明ポリイミド、ポリメタクリル酸メチル樹脂（ＰＭＭＡ）、ポリカーボネート（ＰＣ）、ポリアクリレート、ポリメタクリレート、ポリプロピレン（ＰＰ）、ポリスチレン（ＰＳ）、ＡＢＳ、環状オレフィン・コポリマー（ＣＯＣ）、シクロオレフィンポリマー（ＣＯＰ）、および、トリアセチルセルロース（ＴＡＣ）からなるプラスチックフィルムが、好適に例示される。
【００５２】
支持体２０の厚さは、積層フィルム１０の厚さや大きさ等に応じて、適宜、設定すればよい。ここで、本発明者の検討によれば、支持体２０の厚さは、１０μｍ〜１００μｍ程度が好ましい。支持体２０の厚さを、この範囲にすることにより、軽量化や薄手化、等の点で、好ましい結果を得る。
なお、支持体２０は、このようなプラスチックフィルムの表面に、反射防止や位相差制御、光取り出し効率向上等の機能が付与されていてもよい。
【００５３】
ガスバリア層１４において、支持体２０の表面には有機層２４が形成される。
支持体２０の表面に形成される有機層２４すなわち無機層２６の下層となる有機層２４は、ガスバリア層１４において主にガスバリア性を発現する無機層２６の下地層となるものである。
このような有機層２４を有することにより、支持体２０の表面の凹凸や、支持体２０の表面に付着している異物等を包埋して、無機層２６の成膜面を、無機層２６の成膜に適した状態にできる。これにより、支持体２０の表面の凹凸や異物の影のような、無機層２６となる無機化合物が着膜し難い領域を無くし、基板の表面全面に、隙間無く、適正な無機層２６を成膜することが可能になる。その結果、酸素透過度が０．１cc/(m2・day・atm）以下のガスバリア層１４を安定して形成できる。
【００５４】
ガスバリア層１４において、有機層２４の形成材料には、限定はなく、公知の有機化合物が、各種、利用可能である。
具体的には、ポリエステル、（メタ）アクリル樹脂、メタクリル酸−マレイン酸共重合体、ポリスチレン、透明フッ素樹脂、ポリイミド、フッ素化ポリイミド、ポリアミド、ポリアミドイミド、ポリエーテルイミド、セルロースアシレート、ポリウレタン、ポリエーテルエーテルケトン、ポリカーボネート、脂環式ポリオレフィン、ポリアリレート、ポリエーテルスルホン、ポリスルホン、フルオレン環変性ポリカーボネート、脂環変性ポリカーボネート、フルオレン環変性ポリエステル、アクリル化合物、などの熱可塑性樹脂、ポリシロキサンや、その他の有機ケイ素化合物の膜が好適に例示される。これらは、複数を併用してもよい。
【００５５】
中でも、ガラス転移温度や強度に優れる等の点で、ラジカル硬化性化合物および／またはエーテル基を官能基に有するカチオン硬化性化合物の重合物から構成された有機層２４は、好適である。
中でも特に、屈折率が低い、透明性が高く光学特性に優れる等の点で、アクリレートおよび/またはメタクリレートのモノマやオリゴマの重合体を主成分とするアクリル樹脂やメタクリル樹脂は、有機層２４として好適に例示される。
その中でも特に、ジプロピレングリコールジ（メタ）アクリレート（ＤＰＧＤＡ）、トリメチロールプロパントリ（メタ）アクリレート（ＴＭＰＴＡ）、ジペンタエリスリトールヘキサ（メタ）アクリレート（ＤＰＨＡ）などの、２官能以上、特に３官能以上のアクリレートおよび/またはメタクリレートのモノマやオリゴマの重合体を主成分とするアクリル樹脂やメタクリル樹脂は、好適に例示される。また、これらのアクリル樹脂やメタクリル樹脂を、複数、用いるのも好ましい。
【００５６】
有機層２４の厚さは、有機層２４の形成材料や支持体２０に応じて、適宜設定すればよい。本発明者らの検討によれば、有機層２４の厚さは、０．５〜５μｍとするのが好ましく、１〜３μｍとするのがより好ましい。
有機層２４の厚さを０．５μｍ以上とすることにより、支持体２０の表面の凹凸や、支持体２０の表面に付着した異物を包埋して、有機層２４の表面すなわち無機層２６の成膜面を平坦化できる。有機層２４の厚さを５μｍ以下とすることにより、有機層２４が厚すぎることに起因する、有機層２４のクラックや、ガスバリア層１４に起因するカール等の問題の発生を、好適に抑制することができる。
なお、無機層と下地の有機層との組み合わせを複数有する場合等、複数の有機層を有する場合には、各有機層の厚さは、同じでも異なってもよい。
【００５７】
有機層２４は、塗布法やフラッシュ蒸着等の公知の方法で成膜すればよい。
有機層２４の下層となる無機層２６との密着性を向上するために、有機層２４（有機層２４となる組成物）は、シランカップリング剤を含有するのが好ましい。
なお、後述する有機層２８も含めて、無機層と下地の有機層との組み合わせを複数有する場合等、有機層２４を複数有する場合には、各有機層の形成材料は、同じでも異なってもよい。しかしながら、生産性等の点からは、全ての有機層を、同じ材料で形成するのが好ましい。
【００５８】
有機層２４の上には、この有機層２４を下地として、無機層２６が成膜される。
無機層２６は、無機化合物を主成分とする膜で、ガスバリア層１４において、ガスバリア性を主に発現するものである。
【００５９】
無機層２６としては、ガスバリア性を発現する、酸化物、窒化物、酸窒化物等の無機化合物からなる膜が、各種、利用可能である。
具体的には、酸化アルミニウム、酸化マグネシウム、酸化タンタル、酸化ジルコニウム、酸化チタン、酸化インジウムスズ（ＩＴＯ）などの金属酸化物；  窒化アルミニウムなどの金属窒化物；  炭化アルミニウムなどの金属炭化物；  酸化ケイ素、酸化窒化ケイ素、酸炭化ケイ素、酸化窒化炭化ケイ素などのケイ素酸化物；  窒化ケイ素、窒化炭化ケイ素などのケイ素窒化物；  炭化ケイ素等のケイ素炭化物；  これらの水素化物；  これら２種以上の混合物；  および、これらの水素含有物等の、無機化合物からなる膜が、好適に例示される。
特に、透明性が高く、かつ、優れたガスバリア性を発現できる点で、ケイ素酸化物、ケイ素窒化物、ケイ素酸窒化物およびケイ素酸化物等のケイ素化合物からなる膜は、好適に例示される。その中でも特に、窒化ケイ素からなる膜は、より優れたガスバリア性に加え、透明性も高く、好適に例示される。
【００６０】
無機層２６の厚さは、形成材料に応じて、目的とするガスバリア性を発現できる厚さを、適宜、決定すればよい。本発明者らの検討によれば、無機層２６の厚さは、１０〜２００ｎｍが好ましく、１０〜１００ｎｍがより好ましく、１５〜７５ｎｍが特に好ましい。
無機層２６の厚さを１０ｎｍ以上とすることにより、十分なガスバリア性能を安定して発現する無機層２６が形成できる。また、無機層２６は、一般的に脆く、厚過ぎると、割れやヒビ、剥がれ等を生じる可能性が有るが、無機層２６の厚さを２００ｎｍ以下とすることにより、割れが発生することを防止できる。
なお、ガスバリアフィルムが複数の無機層２６を有する場合には、各無機層２６の厚さは、同じでも異なってもよい。
【００６１】
無機層２６は、形成材料に応じて、公知の方法で形成すればよい。具体的には、ＣＣＰ（Capacitively Coupled Plasma  容量結合プラズマ）−ＣＶＤ（chemical vapor deposition）やＩＣＰ（Inductively Coupled Plasma  誘導結合プラズマ）−ＣＶＤ等のプラズマＣＶＤ、マグネトロンスパッタリングや反応性スパッタリング等のスパッタリング、真空蒸着など、気相堆積法が好適に例示される。
無機層を複数有する場合には、各無機層の形成材料は、同じでも異なってもよい。しかしながら、生産性等の点からは、全ての無機層を、同じ材料で形成するのが好ましい。
【００６２】
無機層２６の上には、有機層２８が設けられる。
前述のように、有機層２８は、無機層２６の保護層として作用する層である。最上層に有機層２８を有することにより、ガスバリア性を発現する無機層２６の損傷を防止して、ガスバリア層１４が安定して目的とするガスバリア性を発現することが可能となる。
この有機層２８は、基本的に、前述の有機層２４と同様のものである。
【００６３】
ガスバリア層１４の厚さは、積層フィルム１０の厚さ、積層フィルム１０の大きさ等に応じて、適宜、設定すればよい。
本発明者らの検討によれば、ガスバリア層１４の厚さは、５〜１００μｍが好ましく、１０〜７０μｍがより好ましく、１５〜５５μｍが特に好ましい。
ガスバリア層１４の厚さを１００μｍ以下とすることで、ガスバリア層１４すなわち積層フィルム１０が不要に厚くなることを防止できる。また、ガスバリア層１４の厚さを５μｍ以上とすることで、２つのガスバリア層１４の間に機能層１２を形成する際に、機能層１２の厚さを均一にできる点で好ましい。
【００６４】
なお、図示例においては、機能層積層体１１は、２つのガスバリア層１４と機能層１２とからなる構成としたが、さらに、拡散層、アンチニュートンリング層、保護層、接着層等の、各種の機能を得るための層が積層されていてもよい。
【００６５】
前述のように、積層フィルム１０は、機能層１２の両面にガスバリア層１４を積層して、この機能層１２とガスバリア層１４とからなる機能層積層体１１の端面全面を、端面封止層１６で封止してなる構成を有する。
【００６６】
ここで、図示例の積層フィルム１０は、好ましい態様として、機能層１２とガスバリア層１４とからなる機能層積層体１１の端面全面を、端面封止層１６で封止しているが、本発明は、これに限定はされず、機能層積層体１１の端面の少なくとも、ガスバリア層１４の一部および機能層１２の端面全面を、端面封止層１６で覆っていればよい。
このように、機能層積層体１１の端面の少なくとも、ガスバリア層１４の一部および機能層１２の端面全面を、ガスバリア性を有する端面封止層１６で覆う構成とすることで、端面から酸素等の浸入によって、量子ドット層等の光学機能を発現する光学機能層１２が劣化することを防止でき、かつ、積層フィルムとしての平坦性を高くできる。
なお、機能層積層体１１の端面から侵入する酸素等による量子ドットの劣化等、機能層１２の劣化をより好適に防止できる等の点で、端面封止層は、可能な限り大きな面積で機能層積層体１１の端面を覆うのが好ましく、機能層積層体１１の端面全面を覆うのが特に好ましい。
【００６７】
また、本発明の積層フィルム１０において、端面封止層１６は、機能層積層体１１の端面に垂直な方向における厚さが、機能層積層体１１の主面に垂直な方向における、機能層積層体１１の厚さの１／２以下であるのが好ましい。
この点について、図３Ａを用いて説明する。
図３Ａは、端面封止層１６が形成された機能層積層体１１の端部を拡大して示す概略図である。
図３Ａに示すように、機能層積層体１１の主面に垂直な方向における、機能層積層体１１の厚さをＴとし、機能層積層体１１の端面に垂直な方向における、端面封止層１６の厚さ（最大厚さ）をＲとすると、端面封止層１６の厚さＲは、機能層積層体１１の厚さＴの１／２以下であるのが好ましい。
【００６８】
ここで、本発明者らの検討によれば、量子ドットを含む機能層積層体は、非常に薄いため、薄い機能層積層体の端面のみに端面封止層を設けるのは難しく、機能層積層体の主面側にも封止層が形成されてしまうおそれがある。
機能層積層体の主面側に封止層が形成されてしまうと、積層フィルムの平坦性が悪くなり、また、厚さが厚くなってしまう。このような平坦性の悪い積層フィルムを、ＬＣＤ等に組み込む際に、他の光学フィルムと積層すると、積層フィルム自体や他の光学フィルムが湾曲された状態となり、適正な性能を発現できないおそれがある。また、積層フィルムが厚くなってしまうと、ＬＣＤの薄型化にも不利である。
【００６９】
これに対して、本発明の好適な態様は、機能層積層体１１の端面の少なくとも一部を覆う端面封止層１６の厚さＲが、機能層積層体１１の厚さＴの１／２以下である構成を有する。
端面封止層１６の厚さＲを、機能層積層体１１の厚さＴの１／２以下とすることで、機能層積層体の主面側に端面封止層１６が形成されるのを抑制し、薄い積層フィルムの端面のみに端面封止層を形成することができる。
この点について、図３Ａおよび図３Ｂを用いて説明する。
【００７０】
端面封止層１６を形成する際に、機能層積層体１１の端面に塗布した、端面封止層１６となる塗布組成物は、表面張力により、その断面形状が略半円状に形成される。その際、端面封止層１６の厚さＲを、機能層積層体１１の厚さＴの１／２超に形成するように塗布組成物を塗布すると、図３Ｂに示すように、塗布組成物（端面封止層１６）の断面形状の半円の直径は、機能層積層体１１の厚さＴよりも大きくなる。そのため、塗布組成物が、機能層積層体１１の両主面（ガスバリア層１４の表面）に大きく回り込み、端面封止層１６が機能層積層体１１の両主面に形成されてしまい、端面封止層１６の幅Ｄ（機能層積層体１１の主面に垂直な方向の幅）が機能層積層体１１の厚さＴよりも厚くなってしまう。
【００７１】
一方、端面封止層１６の厚さＲを、機能層積層体１１の厚さＴの１／２以下に形成するように塗布組成物を塗布した場合には、図３Ａに示すように、塗布組成物（端面封止層１６）の断面形状の半円の直径は、機能層積層体１１の厚さＴよりも小さくなる。そのため、塗布組成物が機能層積層体１１の両主面に回り込みにくくなり、端面封止層１６が機能層積層体１１の両主面に形成されにくくなる。
したがって、端面から酸素等の浸入を防止して、量子ドット等の光学機能を発現する光学機能層の劣化を防止でき、かつ、平坦性を高くでき、ＬＣＤ等に組み込む際に、フィルムが湾曲することを抑制して他の光学フィルムと適正に積層することができ、また、厚さが厚くなってしまうことを防止できる。
【００７２】
端面封止層１６は、ガスバリア性を有する材料からなるものであり、具体的には、酸素透過度が１０cc/(m2・day・atm）以下の樹脂層である。本発明の積層フィルム１０は、このような端面封止層１６を有することにより、ガスバリア層１４で覆っていない端面から光学機能層１２に酸素等が侵入して、量子ドット等の光学的な機能を発現する部材を劣化させることを防止する。
【００７３】
本発明の積層フィルム１０において、端面封止層１６の酸素透過度が１０cc/(m2・day・atm）を超えると、積層体の端面から機能層１２に侵入する酸素等を十分に防止できず、機能層１２が短期間で劣化してしまう。
この点を考慮すると、端面封止層１６の酸素透過度は、低い方が好ましい。具体的には、端面封止層１６の酸素透過度は５cc/(m2・day・atm）以下が好ましく、１cc/(m2・day・atm）以下がより好ましい。
【００７４】
なお、端面封止層１６の酸素透過度の下限には、特に限定はなく、基本的に、低い程、好ましい。
【００７５】
上述のとおり、端面封止層１６の厚さＲは、機能層積層体１１の厚さＴの１／２以下とするのが好ましいが、ガスバリア性の観点からは厚い方が好ましい。したがって、端面封止層１６の厚さＲは、端面封止層１６の形成材料等に応じて、機能層積層体１１の厚さＴの１／２以下で、かつ、酸素透過度が１０cc/(m2・day・atm）以下となる厚さを、適宜、設定すればよい。
具体的には、平坦性、被覆性、密着性等の観点から、端面封止層１６の厚さＲは、１μｍ〜２００μｍが好ましく、１０μｍ〜１００μｍがより好ましい。
端面封止層１６の厚さＲを１μｍ以上とすることにより、積層体の端面を適正に覆える、酸素透過度が１０cc/(m2・day・atm）以下となる端面封止層１６を安定して形成できる、被覆性等の点で好ましい。
また、端面封止層１６の厚さを２００μｍ以下とすることにより、積層体との密着性を十分に持たせることができる点で好ましい。
【００７６】
また、図１に示す例では、機能層積層体１１の端面の延在方向に垂直な断面における、端面封止層１６の形状（以下、端面封止層の断面形状ともいう）は、略半円状である構成としたが、これに限定はされず、円の一部からなる形状であってもよく、半楕円形状、半角丸長方形状（半長円形状）、または、これらの形状の一部からなる形状、あるいは、後述の図５Ｂに示すように、略矩形状であってもよい。
なお、より好適な平坦性を確保する等の観点から、端面封止層１６の形状は、円の一部からなる形状であるのが好ましい。
【００７７】
また、図１に示す例では、端面封止層１６は１層構成としたが、これに限定はされず、端面封止層１６は、機能層積層体１１の端面に垂直な方向に２層以上を積層した積層構造としてもよい。
端面封止層１６を２層以上の積層構造とする場合には、付与させたい機能を層毎に分離して付与することで、単層（１層）の場合よりもガスバリア性を向上させることができる。例えば、低湿では酸素透過度が低く、高湿では酸素透過度が高くなるような水溶性素材を１層目に用いる場合、２層目に水分バリア層を付与することで、湿度に関わらず１層目の低い酸素透過度を発現させることが可能となる。あるいは、例えば、酸素透過度が低い層と機能層積層体１１（光学機能層１２）の密着性が悪い場合、酸素透過度が低い層と機能層積層体１１との間に接着層を設ける構成とすることもできる。さらに、接着層と酸素透過度が低い層と、水分バリア層との３層構成としてもよい。
【００７８】
このような端面封止層１６、すなわち、機能層積層体１１の端面を封止する樹脂層は、酸素透過度が１０cc/(m2・day・atm）以下となる端面封止層１６を形成可能な、公知の各種の樹脂材料によって形成できる。
【００７９】
ここで、端面封止層１６は、一般的に、主に端面封止層１６すなわち主に樹脂層となる化合物（モノマ、ダイマ、トリマ、オリゴマ、ポリマ等）、必要に応じて添加される架橋剤や界面活性剤などの添加剤、有機溶剤等を含む組成物を調製して、この組成物を端面封止層１６の形成面に塗布し、組成物を乾燥し、必要に応じて紫外線照射や加熱等によって主に樹脂層を構成する化合物を重合（架橋・硬化）して形成するのが好ましい。
【００８０】
また、本発明の積層フィルム１０において、端面封止層１６を形成する組成物は、組成物の固形分全量を１００質量部とした際に、水素結合性化合物を３０質量部以上含有するのが好ましく、４０質量部以上含有するのが好ましい。
なお、組成物の固形分全量とは、組成物から有機溶剤を除いた、形成される端面封止層１６に残るべき成分の全量である。
端面封止層１６を形成する組成物の固形分が、水素結合性化合物を３０質量部以上含有することにより、分子間の相互作用を強くして、酸素透過性を低くできる等の点で好ましい。
【００８１】
水素結合とは、分子中で水素原子よりも電気陰性度が高い原子と共有結合している水素原子が、同じ分子中または異なる分子中の原子または原子群との間で引力的相互作用によって作る非共有結合性の結合をいう。
水素結合性を有する官能基とは、このような水素結合を生じさせることのできる水素原子を含む官能基である。具体的には、ウレタン基、ウレア基、ヒドロキシル基、カルボキシル基、アミド基またはシアノ基等が挙げられる。
これらの官能基を有する化合物としては、具体的には、トリレンジイソシアナート（ＴＤＩ）、ジフェニルメタンジイソシアナート（ＭＤＩ）、ヘキサメチレンジイソシアナート（ＨＤＩ）、イソホロンジイソシアナート（ＩＰＤＩ）、水素添加ＭＤＩ（ＨＭＤＩ）等のジイソシアナートと、ポリ（プロピレンオキサイド）ジオール、ポリ（テトラメチレンオキサイド）ジオール、エトキシ化ビスフェノールＡ、エトキシ化ビスフェノールＳスピログリコール、カプロラクトン変性ジオール、カーボネートジオール等のポリオール、および、２−ヒドロキシエチル（メタ）アクリレート、２−ヒドロキシプロピル（メタ）アクリレート、グリシドールジ（メタ）アクリレート、ペンタエリスリトールトリアクリレート等のヒドロキシアクリレートとを反応させて得られるモノマー、オリゴマーが例示される。
また、エポキシ基を有する化合物に、ビスフェノールＡ型、ビスフェノールＳ型、ビスフェノールＦ型、エポキシ化油型、フェノールノボラック型等の化合物を反応させて得られるエポキシ化合物や、脂環型エポキシに、アミン化合物、酸無水物等を反応させて得られるエポキシ化合物も例示される。
さらに、前述のエポキシ化合物のカチオン重合物、ポリビニルアルコール（ＰＶＡ）、エチレン−ビニルアルコール共重合体（ＥＶＯＨ）、ブテンジオール−ビニルアルコール共重合体、ポリアクリロニトリル等も例示される。
中でも、硬化収縮が小さく積層フィルムとの密着に優れる観点から、エポキシ基を有する化合物、エポキシ基を有する化合物を反応させて得られる化合物が好ましい。
【００８２】
さらに、本発明の積層フィルム１０において、端面封止層１６を形成する組成物は、組成物の固形分全量を１００質量部とした際に、ポリビニルアルコール系樹脂、ポリ塩化ビニリデン樹脂、ポリアクリロニトリル、ポリフッ化ビニリデン樹脂及びポリオキシメチレンからなる群より選択される樹脂組成物、または、（メタ）アクリロイル基、ビニル基、グリシジル基、オキセタン基、脂環式エポキシ基から少なくとも１つ選ばれる重合性官能基を有する重合性化合物を５質量部以上含有するのが好ましく、これらの重合性官能基を有する重合性化合物を１０質量部以上含有するのがより好ましい。
本発明の積層フィルム１０においては、端面封止層１６を形成する組成物の固形分が、（メタ）アクリロイル基等から少なくとも１つ選ばれる重合性官能基を有する重合性化合物を５質量部以上含有することにより、高温高湿下での耐久性に優れる端面封止層１６を実現できる。
【００８３】
（メタ）アクリロイル基を有する重合性化合物としては、具体的には、ネオペンチルグリコールジ（メタ）アクリレート、１，９−ノナンジオールジ（メタ）アクリレート、トリプロピレングリコールジ（メタ）アクリレート、エチレングリコールジ（メタ）アクリレート、ジシクロペンテニル(メタ)アクリレート、ジシクロペンテニルオキシエチル（メタ）アクリレート、ジシクロペンタニルジ（メタ）アクリレート等が例示される。
また、グリシジル基、オキセタン基、脂環エポキシ基等を有する重合性化合物としては、具体的には、ビスフェノールＡジグリシジルエーテル、ビスフェノールＦジグリシジルエーテル、水添ビスフェノールＡジグリシジルエーテル、水添ビスフェノールＦジグリシジルエーテル、１,４−ブタンジオールジグリシジルエーテル、１,６−ヘキサンジオールジグリシジルエーテル、グリセリントリグリシジルエーテル、トリメチロールプロパントリグリシジルエーテル等が例示される。
【００８４】
また、本発明において、（メタ）アクリロイル基やグリシジル基を有する重合性化合物は、市販品も好適に利用可能である。
これらの重合性化合物を含む市販品としては、三菱ガス化学社製のマクシーブ、ＥＶＯＮＩＫ社製のＮａｎｏｐｏｘ４５０、Ｎａｎｏｐｏｘ５００、Ｎａｎｏｐｏｘ６３０、荒川化学工業社製のコンポセラン１０２などのシリーズ、東レ・ファインケミカル社製のフレップ、チオコールＬＰ、ヘンケル・ジャパン社製のロックタイトＥ−３０ＣＬなどのシリーズ、Ｅｐｏｘｙ  Ｔｅｃｈｎｏｌｏｇｙ社製のＥＰＯ−ＴＥＸ３５３ＮＤなどのシリーズ等が好適に例示される。
【００８５】
なお、本発明の積層フィルムにおいて、端面封止層１６を形成する組成物は、必要に応じて、（メタ）アクリロイル基、ビニル基、グリシジル基、オキセタン基、脂環式エポキシ基を含まない重合性組成物を含有してもよい。
ただし、端面封止層１６を形成する組成物において、これらの官能基を含まない重合性化合物は、組成物の固形分全量を１００質量部とした際に、３質量部以下とするのが好ましい。
【００８６】
本発明の積層フィルム１０において、端面封止層１６には、無機物の粒子（無機化合物からなる粒子）が分散されていてもよい。
端面封止層１６が無機物の粒子を含有することにより、端面封止層１６の酸素透過度をより低くでき、端面から侵入する酸素等に起因する機能層１２の劣化を、より好適に防止できる。
【００８７】
端面封止層１６に分散する無機物粒子の大きさには、特に限定は無く、端面封止層１６の厚さ等に応じて、適宜、設定すればよい。端面封止層１６に分散する無機物粒子の大きさ（最大長）は、端面封止層１６の厚さ未満であるのが好ましく、特に、小さいほど有利である。
なお、端面封止層１６に分散する無機物粒子の大きさは、均一でも不均一でもよい。
【００８８】
端面封止層１６における無機物粒子の含有量は、無機物粒子の大きさ等に応じて、適宜、設定すればよい。
本発明者らの検討によれば、端面封止層１６における無機物粒子の含有量は、５０質量％以下が好ましく、１０〜３０質量％がより好ましい。すなわち、前述の端面封止層１６を形成する組成物において、組成物の固形分全量を１００質量部とした際に、無機物粒子の含有量が５０質量部以下であるのが好ましく、１０〜３０質量部であるのがより好ましい。
【００８９】
無機物粒子による端面封止層１６の酸素透過度の低減効果は、無機物粒子の含有量が多いほど高くなるが、無機物粒子の含有量を１０質量％以上とすることにより、無機物粒子の添加効果をより好適に得て、酸素透過度が小さい端面封止層１６を形成できる。
端面封止層１６における無機物粒子の含有量を５０質量％以下とすることにより、端面封止層１６の密着性や耐久性を十分にできる、積層フィルムを裁断や打ち抜きする際にクラックが発生することを抑制できる等の点で好ましい。
【００９０】
端面封止層１６に分散する無機物粒子としては、具体的には、無機層状鉱物、シリカ粒子、アルミナ粒子、チタニア粒子、銀粒子、銅粒子等が例示される。
【００９１】
次に、本発明の積層フィルムの製造方法について説明する。
本発明の積層フィルムの製造方法は、光学機能層と、光学機能層の少なくとも一方の主面に積層される、ガスバリア層とを有する機能層積層体を準備する準備工程と、
機能層積層体の端面に、酸素透過度が１０cc/(m2・day・atm）以下の端面封止層を形成する封止層形成工程とを有し、
封止層形成工程は、端面封止層となる組成物の塗膜に、機能層積層体の端面を接触させて端面封止層を形成する製造方法である。
【００９２】
以下、本発明の積層フィルムの製造方法（以下、本発明の製造方法ともいう）の一例について、説明する。
まず、準備工程において、機能層積層体１１を準備する。
機能層積層体１１の作製方法としては、前述のように、まず、支持体２０の表面に塗布法等によって有機層２４を形成し、この有機層２４の表面にプラズマＣＶＤ等によって無機層２６を形成し、無機層２６の表面に塗布法等によって有機層２８を形成して、ガスバリア層１４（ガスバリアフィルム）を作製する。
このような有機層および無機層の形成は、いわゆるロール・トゥ・ロールによって行うのが好ましい。以下の説明では、ロール・トゥ・ロールをＲｔｏＲとも言う。
【００９３】
一方で、有機溶剤、マトリクスとなる樹脂を形成する化合物、量子ドット等を含有する、量子ドット層などの機能層１２となる組成物を調製する。
２枚のガスバリア層１４を用意して、一枚のガスバリア層１４の有機層２８の表面に、この機能層１２となる組成物を、塗布し、さらに、組成物の上に有機層２８を組成物側に向けてもう１枚のガスバリア層１４を積層して、紫外線硬化等を行って、機能層１２の両面にガスバリア層１４を積層した積層体を作製する。
作製した積層体を所定サイズに切断して、機能層積層体１１を作製する。
【００９４】
次に、封止層形成工程において、機能層積層体１１の端面に、上述した端面封止層１６を形成する。
ここで、本発明においては、封止層形成工程は、端面封止層１６となる組成物を、厚さが機能層積層体１１の厚さＴの１／２以下の塗膜状にして、厚さが機能層積層体１１の厚さＴの１／２以下の塗膜に機能層積層体１１の端面を接触させて、機能層積層体１１の端面に組成物を塗布し、乾燥、硬化して、端面封止層１６を形成するのが好ましい。
以下、図４Ａ〜図４Ｃを用いて、封止層形成工程の一例について説明する。
【００９５】
まず、図４Ａに示すように、平板４０（例えば、ガラス板やバット等）上に、端面封止層１６となる組成物の塗膜１７を形成する。この塗膜１７の厚さＨは、機能層積層体１１の厚さＴの１／２以下である。また、塗膜１７の大きさは、機能層積層体１１の１つの端面が全面的に接触可能であれば、特に限定はなく、例えば、塗膜１７の一辺の長さが、機能層積層体１１の端辺の長さよりも長ければよい。
【００９６】
次に、図４Ｂに示すように、厚さＨが、機能層積層体１１の厚さＴの１／２以下である塗膜１７に、機能層積層体１１の端面を接触させた後、図４Ｃに示すように、機能層積層体１１を鉛直上方に持ち上げることで、機能層積層体１１の端面に所定量の組成物を付着させる。
塗膜１７の厚さＨが、機能層積層体１１の厚さＴの１／２以下であるので、機能層積層体１１の端面に付着する、端面封止層１６となる組成物の厚さも機能層積層体１１の厚さＴの１／２以下となる。
また、機能層積層体１１の端面に付着した組成物の、端面の延在方向に垂直な断面形状は、組成物の表面張力により略円形状となる。
【００９７】
上記のようにして、機能層積層体１１の全ての端面に、組成物を付着させた後、機能層積層体１１の端面に付着した組成物を乾燥し、必要に応じて紫外線照射や加熱等によって硬化して端面封止層１６を形成する。
【００９８】
なお、塗膜１７と機能層積層体１１の端面とを接触させる際には、機能層積層体１１の端面のみを塗膜１７に接触させてもよいが、機能層積層体１１の端部を塗膜１７中に浸漬して、端面と塗膜１７とを接触させてもよい。
機能層積層体１１の端部を塗膜１７中に浸漬した場合には、機能層積層体１１の主面の端面近傍にも組成物が付着するが、表面張力の作用により端面側に回り込むため、機能層積層体１１の主面上に形成される端面封止層１６の厚さ（機能層積層体１１の主面に垂直な方向の厚さ）が厚くなることはない。
【００９９】
なお、図４Ｃに示す例では、機能層積層体１１の端面と塗膜１７とを接触させた後、機能層積層体１１を鉛直上方に移動して塗膜１７と機能層積層体１１とを離間させる構成としたが、これに限定はされず、塗膜１７（平板４０）を鉛直下方に移動してもよく、あるいは、機能層積層体１１と、塗膜１７（平板４０）とをそれぞれ移動してもよい。
【０１００】
また、図４Ｂに示す例では、機能層積層体１１の端面を鉛直下方に向けて塗膜１７と接触させる構成としたが、所定の厚さＨの塗膜１７と接触させることができれば、これに限定はされない。
また、端面封止層１６の断面形状は、組成物の表面エネルギー（表面張力、接触角）の絶対値の大小に関わらず、機能層積層体１１の端面に塗れさえすれば半円状に形成される。
【０１０１】
また、図４Ａ〜図４Ｃに示す例では、１枚の機能層積層体１１の端面を塗膜１７に接触させる構成としたが、これに限定はされず、複数枚の機能層積層体１１をまとめて塗膜１７に接触させる構成としてもよい。
例えば、機能層積層体１１とスペーサとを交互に積層して、機能層積層体１１同士が離間した状態で、前述と同様にして、端面封止層１６を形成する組成物の塗膜１７に端面を接触させて、各機能層積層体１１の端面に端面封止層１６を形成すればよい。
【０１０２】
あるいは、図５Ａに示すように、複数の機能層積層体１１（例えば１０００枚）を重ねた積層物の端面全面に、前述と同様にして、端面封止層１６Ａを形成し、その後、重ねた機能層積層体１１を、１枚ずつ剥がして、積層フィルム１０を作製してもよい。
なお、このようにして端面封止層１６を形成した場合には、機能層積層体１１を重ねた積層物の端面に形成される端面封止層１６Ａは、半長円形状に形成される。したがって、積層物の中央付近に積層された機能層積層体１１の端面に形成される端面封止層１６は、図５Ｂに示すように、略矩形状となる。
【０１０３】
また、図４Ａ〜図４Ｃに示す例では、封止層形成工程において、組成物の塗膜１７を平板の上に形成し、この塗膜１７に機能層積層体１１の端面を接触させて端面封止層１６となる組成物を機能層積層体１１の端面に塗布する構成としたが、これに限定はされない。
例えば、図６に示すように、組成物の塗膜を回転するローラ上に形成し、ローラ上の塗膜に、機能層積層体の端面を接触させて端面封止層を形成する構成としてもよい。
【０１０４】
図６に示す装置は、組成物を貯留するタンク５４と、タンク５４から供給される組成物をローラ５０の周面に塗布する塗布部５２と、周面に塗膜を形成されるローラ５０とを有し、回転するローラ５０と同調して機能層積層体１１を所定の方向に搬送しつつ、ローラ５０上の塗膜に機能層積層体１１の端面を接触させて、端面に組成物を付着させる。その後、組成物を乾燥し、必要に応じて紫外線照射や加熱等によって硬化して端面封止層１６を形成する。
ここで、本発明の製造方法においては、塗膜をローラ５０上に形成し、ローラ５０上の塗膜に機能層積層体１１の端面を接触させて端面封止層１６を形成する場合にも、ローラ５０上に形成される塗膜の厚さを、機能層積層体１１の厚さＴの１／２以下とする。これにより、機能層積層体１１の端面に、厚さＲが、機能層積層体１１の厚さＴの１／２以下の端面封止層１６を形成することができる。
【０１０５】
以上、本発明の積層フィルムおよび積層フィルムの製造方法について詳細に説明したが、本発明は、上記実施形態に限定はされず、本発明の要旨を逸脱しない範囲において、各種の改良や変更を行なってもよいのは、もちろんである。
【実施例】
【０１０６】
以下、本発明の具体的実施例を挙げ、本発明を、より詳細に説明する。ただし、本発明はこの実施例に限定されるものでなく、以下の実施例に示す材料、使用量、割合、処理内容、処理手順などは、本発明の趣旨を逸脱しない限り適宜変更することができる。【０１０７】
［実施例１］
実施例１として、図１に示すような積層フィルム１０を作製した。【０１０８】
＜ガスバリア層１４の作製＞
＜＜支持体２０＞＞
ガスバリア層１４の支持体として、ポリエチレンテレフタレートフィルム（ＰＥＴフィルム、東洋紡株式会社製、商品名：コスモシャインＡ４３００、厚さ５０μｍ、幅１０００ｍｍ、長さ１００ｍ）を用いた。【０１０９】
＜＜有機層２４の形成＞＞
支持体２０の一面に、以下のようにして有機層２４を形成した。
まず、有機層２４を形成するための組成物を調製した。具体的には、トリメチロールプロパントリアクリレート（ＴＭＰＴＡ、ダイセルサイテック株式会社製）および光重合開始剤（ランベルティ社製、ＥＳＡＣＵＲＥＫＴＯ４６）を用意し、ＴＭＰＴＡ：光重合開始剤の質量比率が、９５：５となるように、秤量し、これらをメチルエチルケトンに溶解させ、固形分濃度が１５％の組成物を調製した。【０１１０】
この組成物を用い、ＲｔｏＲを利用して塗布法で成膜を行う一般的な成膜装置によって、支持体２０の一面に有機層２４を形成した。
まず、ダイコーターを用いて組成物を支持体２０の一面に塗布した。塗布後の支持体２０を５０℃の乾燥ゾーンを３分間通過させた後、紫外線（積算照射量約６００ｍＪ／ｃｍ2）を照射することで組成物を硬化して、有機層２４を形成した。
また、紫外線硬化直後のパスロールにおいて、保護フィルムとして有機層２４の表面にポリエチレンフィルム（ＰＥフィルム、株式会社サンエー科研製、商品名：ＰＡＣ２−３０−Ｔ）を貼り付け、搬送し、巻き取った。
形成した有機層２４の厚さは１μｍであった。【０１１１】
＜＜無機層２６の形成＞＞
次に、ＲｔｏＲを利用するＣＶＤ装置を用いて、有機層２４の表面に無機層２６（窒化ケイ素（ＳｉＮ）層）を形成した。
送出機より有機層２４を形成した支持体２０を送り出し、無機層の成膜前の最後の膜面タッチロール通過後に保護フィルムを剥離し、暴露された有機層２４の上にプラズマＣＶＤによって無機層２６を形成した。
無機層２６の形成には、原料ガスとして、シランガス（流量１６０ｓｃｃｍ）、アンモニアガス（流量３７０ｓｃｃｍ）、水素ガス（流量５９０ｓｃｃｍ）、および窒素ガス（流量２４０ｓｃｃｍ）を用いた。電源は、周波数１３．５６ＭＨｚの高周波電源を用いた。成膜圧力は４０Ｐａとした。
形成した無機層２６の厚さは５０ｎｍであった。
なお、単位ｓｃｃｍで表す流量は、１０１３ｈＰａ、０℃における流量（ｃｃ／ｍｉｎ）に換算した値である。【０１１２】
＜＜有機層２８の形成＞＞
さらに、無機層２６の表面に、以下のようにして有機層２８を積層した。
まず、有機層２８を形成するための組成物を調製した。具体的には、ウレタン結合含有アクリルポリマー（大成ファインケミカル株式会社製、アクリット８ＢＲ５００、質量平均分子量２５０，０００）と光重合開始剤（ＢＡＳＦ社製イルガキュア１８４）とを用意し、ウレタン結合含有アクリルポリマー：光重合開始剤の質量比率が、９５：５となるように、秤量し、これらをメチルエチルケトンに溶解させ、固形分濃度が１５質量％の組成物を調製した。【０１１３】
この組成物を用い、ＲｔｏＲを利用して塗布法で成膜を行う一般的な成膜装置によって、無機層２６の表面に有機層２８を形成した。
まず、ダイコーターを用いて組成物を支持体２０の一面に塗布した。塗布後の支持体２０を１００℃の乾燥ゾーンを３分間通過させて、有機層２８を形成した。
これにより、支持体２０の上に有機層２４、無機層２６および有機層２８を形成してなる、図２に示すようなガスバリア層１４を作製した。形成した有機層２４の厚さは１μｍであった。
なお、ガスバリア層１４は、組成物を乾燥した直後のパスロールにおいて保護フィルムとして有機層２８の表面に先と同じポリエチレンフィルムを貼り付けた後、巻き取った。【０１１４】
＜機能層積層体の作製＞
以下の組成を有する、機能層１２としての量子ドット層を形成するための組成物を調製した。
（組成物の組成）
・量子ドット１のトルエン分散液（発光極大：５２０ｎｍ）    １０質量部
・量子ドット２のトルエン分散液（発光極大：６３０ｎｍ）      １質量部
・ラウリルメタクリレート                                ２．４質量部
・トリメチロールプロパントリアクリレート              ０．５４質量部
・光重合開始剤（イルガキュア８１９、ＢＡＳＦ社製）  ０．００９質量部
量子ドット１、２としては、下記のコア−シェル構造（ＩｎＰ／ＺｎＳ）を有するナノ結晶を用いた。
・量子ドット１：ＩＮＰ５３０−１０（ＮＮ−ｌａｂｓ社製）
・量子ドット２：ＩＮＰ６２０−１０（ＮＮ−ｌａｂｓ社製）
調製した組成物の粘度は５０ｍＰａ・ｓであった。【０１１５】
この組成物を用い、ＲｔｏＲを利用して塗布法で成膜を行う一般的な成膜装置によって、機能層１２の両面にガスバリア層１４を積層した機能層積層体１１を作製した。
２枚のガスバリア層１４を成膜装置の所定位置に装填、通紙した。まず、一枚のガスバリア層の保護フィルムを剥離した後、ダイコーターを用いて組成物を有機層２８の表面に塗布した。次いで、もう一枚のガスバリア層１４から保護フィルムを剥離した後、組成物に有機層２８を向けて、ガスバリア層１４を積層した。
さらに、機能層１２となる組成物をガスバリア層１４で挟んだ積層体に、紫外線（積算照射量約２０００ｍＪ／ｃｍ2）を照射することで組成物を硬化して機能層１２を形成し、機能層１２の両面にガスバリア層１４を積層した機能層積層体１１を作製した。
機能層１２の厚さは、４６μｍであり、機能層積層体１１の厚さＴは、１５０μｍであった。
作製した機能層積層体１１を、刃先角度１７°のトムソン刃を使用して、Ａ４サイズのシート状に切断した。【０１１６】
＜端面封止層の形成＞
端面封止層１６を形成する組成物として、固形分が以下の組成を有する組成物を調製した。なお、組成は、固形分全体を１００質量部とした際の質量部である。
・２液型熱硬化性エポキシ樹脂の主剤（ヘンケル・ジャパン社製、Ｅ−３０ＣＬ）
４０質量部
・２液型熱硬化性エポキシ樹脂の硬化剤（ヘンケル・ジャパン社製、Ｅ−３０ＣＬ）
２０質量部
・１−ブタノール                                        ４０質量部【０１１７】
調製した組成物を平板４０上に塗布し、厚さ１００μｍの塗膜１７を形成した。次に、図４Ａ〜図４Ｃに示すように、機能層積層体１１の端面を塗膜１７に接触させ鉛直上方に持ち上げて、端面に所定量の組成物を付着させた。その後、８０℃で１０分乾燥、硬化して、端面封止層１６を形成し、積層フィルム１０を作製した。
作製した積層フィルム１０は、端面封止層１６が機能層積層体１１の端面の全域にわたって、ガスバリア層１４の一部と光学機能層１２を覆っていた。
形成した端面封止層１６の厚さＲは１００μｍであった。また、端面封止層１６の断面形状は、矩形状であった。
したがって、機能層積層体１１の厚さと端面封止層１６の厚さの比は、０．６６であった。【０１１８】
また、２軸延伸ポリエステルフィルム（東レ株式会社製、ルミラーＴ６０）に、端面封止層１６と全く同様にして厚さ１００μｍの酸素透過度測定用サンプルを作製した。次いで、ポリエステルフィルムから酸素透過度測定用サンプルを剥離して、ＡＰＩＭＳ法（大気圧イオン化質量分析法）による測定装置（株式会社日本エイピーアイ社製）を用いて、温度２５℃、湿度６０％ＲＨの条件下で、酸素透過度を測定した。
その結果、酸素透過度測定用サンプルすなわち端面封止層１６の酸素透過度は、１０cc/(m2・day・atm）であった。【０１１９】
［実施例２］
端面封止層１６を形成する組成物として、固形分が以下の組成を有する組成物を調製した以外は、実施例１と同様にして積層フィルムを作製した。
・２液型熱硬化性エポキシ樹脂の主剤（三菱ガス化学株式会社製、Ｍ−１００）
１４質量部
・２液型熱硬化性エポキシ樹脂の硬化剤（三菱ガス化学株式会社製、Ｃ−９３）
４６質量部
・１−ブタノール                                        ４０質量部
また、実施例１と同様にして、端面封止層１６の酸素透過度を測定した結果、酸素透過度は０．４cc/(m2・day・atm）であった。【０１２０】
［実施例３］
端面封止層１６を２層構成とし、端面封止層１６を形成する組成物として、固形分が以下の組成を有する組成物を調製し、逐次積層した以外は、実施例１と同様にして積層フィルムを作製した。
なお、１層目の厚さは９５μｍとし、２層目の厚さは５μｍとし、合計１００μｍとした。【０１２１】
＜１層目＞
・ポリビニルアルコール系樹脂（日本合成化学工業株式会社製、ｇポリマー：ＯＫＳ−８０４９）                                                ２０質量部
・純水                                                  ６４質量部
・２−プロパノール                                      １６質量部【０１２２】
＜２層目＞
・２液型熱硬化性エポキシ樹脂の主剤（三菱ガス化学株式会社製、Ｍ−１００）
６質量部
・２液型熱硬化性エポキシ樹脂の硬化剤（三菱ガス化学株式会社製、Ｃ−９３）
１９質量部
・１−ブタノール                                        ７５質量部
実施例１と同様にして、端面封止層１６の酸素透過度を測定した結果、酸素透過度は０．１cc/(m2・day・atm）であった。【０１２３】
［実施例４］
端面封止層１６を３層構成とし、端面封止層１６を形成する組成物として、１層目を実施例３の２層目と同様の組成物とし、２層目を実施例３の１層目と同様の組成物とし、３層目を実施例３の２層目と同様の組成物とした以外は、実施例３と同様にして積層フィルムを作製した。
なお、１層目の厚さは５μｍとし、２層目の厚さは９５μｍとし、３層目の厚さは５μｍとした。【０１２４】
［実施例５］
端面封止層１６の厚みを７５μｍとした以外は、実施例２と同様にして積層フィルムを作製した。
すなわち、機能層積層体１１の厚さと端面封止層１６の厚さの比は、０．５であった。
実施例１と同様にして、端面封止層１６の酸素透過度を測定した結果、酸素透過度は０．６cc/(m2・day・atm）であった。【０１２５】
［実施例６］
端面封止層１６が機能層積層体１１の端面の全域で、ガスバリア層１４と光学機能層１２を覆う構成とした以外は、実施例２と同様にして積層フィルムを作製した。
実施例１と同様にして、端面封止層１６の酸素透過度を測定した結果、酸素透過度は０．４cc/(m2・day・atm）であった。【０１２６】
［実施例７］
端面封止層１６の断面形状を円弧状にした以外は、実施例５と同様にして積層フィルムを作製した。
図７Ａに、実施例７の端面封止層１６が形成された機能層積層体１１の端面の正面の光学顕微鏡写真を示し、図７Ｂに、端面封止層１６の断面の光学顕微鏡写真を示す。図７Ｂに示すように、端面封止層１６は、機能層積層体１１の主面側に回り込むことなく、端面に形成されていることがわかる。【０１２７】
［実施例８］
端面封止層１６を２層構成とし、端面封止層１６を形成する組成物として、固形分が以下の組成を有する組成物を調製し、逐次積層した以外は、実施例１と同様にして積層フィルムを作製した。
なお、１層目の厚さは７０μｍとし、２層目の厚さは５μｍとし、合計７５μｍとした。【０１２８】
＜１層目＞
・ポリビニルアルコール系樹脂（日本合成化学工業株式会社製、ｇポリマー：ＯＫＳ−８０４９）                                                １６質量部
・無機層状化合物（コープケミカル株式会社製、ソマシフＭＥ?１００）
４質量部
・純水                                                  ６４質量部
・２−プロパノール                                      １６質量部【０１２９】
＜２層目＞
・２液型熱硬化性エポキシ樹脂の主剤（三菱ガス化学株式会社製、Ｍ−１００）
６質量部
・２液型熱硬化性エポキシ樹脂の硬化剤（三菱ガス化学株式会社製、Ｃ−９３）
１９質量部
・１−ブタノール                                        ７５質量部
実施例１と同様にして、端面封止層１６の酸素透過度を測定した結果、酸素透過度は０．０５cc/(m2・day・atm）であった。【０１３０】
［実施例９］
端面封止層１６を形成する組成物として、固形分が以下の組成を有する組成物を調製した以外は、実施例５と同様にして積層フィルムを作製した。
・ポリビニルアルコール系樹脂（日本合成化学工業株式会社製、ｇポリマー：ＯＫＳ−８０４９）                                                １６質量部
・オルトケイ酸テトラエチルの加水分解物                    ４質量部
・純水                                                  ６４質量部
・２−プロパノール                                      １６質量部【０１３１】
また、上記オルトケイ酸テトラエチルの加水分解物は以下の組成を有する組成物を５時間攪拌して作製した。
・オルトケイ酸テトラエチル（東京化成工業株式会社製）      ６質量部
・無水酢酸                                          ０．０５質量部
・純水                                                ２．３質量部
・エタノール                                          ６．６質量部【０１３２】
［比較例１］
端面封止層１６を形成しない以外は、実施例１と同様に、積層フィルムを作製した。【０１３３】
［比較例２］
端面封止層を形成する組成物として、固形分が以下の組成を有する組成物を調製し、８０℃で１０分乾燥の代わりに紫外線（積算照射量約８００ｍＪ／ｃｍ2）を照射することで組成物を硬化した以外は、実施例１と同様にして積層フィルムを作製した。
・３官能アクリレートモノマー（ダイセル・サイテック社製、ＴＭＰＴＡ）
１００質量部
・メチルエチルケトン                                    ６０質量部
・光重合開始剤（ＢＡＳＦ社製、イルガキュア８１９）        ３質量部【０１３４】
実施例１と同様にして、端面封止層の酸素透過度を測定した結果、酸素透過度は２０cc/(m2・day・atm）であった。
また、比較例２において作製した積層フィルムは、機能層積層体の光学機能層が端面封止層に覆われていない部分があった。【０１３５】
［評価］
このようにして作製した実施例１〜８、ならびに、比較例１および２の積層フィルムについて、端部の性能劣化（バリア性）、および、フィルムの平坦性を評価した。【０１３６】
＜バリア性＞
端部の性能劣化の度合を測定することで端面封止層のバリア性を評価した。
まず、積層フィルムの初期輝度（Ｙ０）を以下の手順で測定した。市販のタブレット端末(Amazon社製Kindle（登録商標） Fire HDX 7”)を分解し、バックライトユニットを取り出した。取り出したバックライトユニットの導光板上に積層フィルムを置き、その上に、向きが直交した２枚のプリズムシートを重ね置いた。青色光源から発し、積層フィルムおよび２枚のプリズムシートを透過した光の輝度を、導光板の面に対して垂直方向７４０ｍｍの位置に設置した輝度計（ＳＲ３、ＴＯＰＣＯＮ社製）にて測定し、積層フィルムの輝度とした。
次に、６０℃相対湿度９０％に保たれた恒温槽に積層フィルムを投入し、１０００時間保管した。１０００時間後、積層フィルムを取り出し、上記と同様の手順で、高温高湿試験後の輝度（Ｙ１）を測定した。下記式のように、初期の輝度値（Ｙ０）に対する、高温高湿試験後の輝度（Ｙ１）の変化率（ΔＹ）を算出し、輝度変化の指標として、以下の基準で評価した。
ΔＹ［％］＝（Ｙ０−Ｙ１）／Ｙ０×１００
Ａ：ΔＹ≦５％
Ｂ：５％＜ΔＹ＜１５％
Ｃ：１５％≦ΔＹ【０１３７】
＜平坦性＞
機能層積層体１１の厚さＴ、および、端面封止層１６の幅Ｄ（図３Ｂ参照）をそれぞれ測定し、機能層積層体１１の厚さＴと、端面封止層１６の幅Ｄとの比率に基づいて、以下のように評価した。
Ａ：Ｄ≦１．２Ｔ
Ｂ：１．２Ｔ＜Ｄ≦１．４Ｔ
Ｃ：１．４Ｔ＜Ｄ
結果を表１に示す。【０１３８】
【表１】
2017010394.tif 000003
【０１３９】
上記表１に示されるように、本発明の積層フィルムは、比較例１および２に対して、端部の非発光領域が低減されており、端面封止層により酸素、水を遮断することで量子ドット（光学機能層）の劣化を防ぐことができることがわかる。
実施例２と実施例４との対比、実施例３と実施例８との対比等から、端面封止層の厚さＲが、機能層積層体の厚さの１／２以下とすることで、平坦性を高くできることがわかる。
以上の結果より、本発明の効果は明らかである。
【符号の説明】
【０１４０】
１０  積層フィルム
１２  光学機能層
１４  ガスバリアフィルム
１６、１６Ａ  端面封止層
２０  支持体
２４、２８  有機層
２６  無機層
４０  平板
５０  ローラ
５２  塗布部
５４  タンク
【図１】
2017010394.tif 000004
【図２】
2017010394.tif 000005
【図３Ａ】
2017010394.tif 000006
【図３Ｂ】
2017010394.tif 000007
【図４Ａ】
2017010394.tif 000008
【図４Ｂ】
2017010394.tif 000009
【図４Ｃ】
2017010394.tif 000010
【図５Ａ】
2017010394.tif 000011
【図５Ｂ】
2017010394.tif 000012
【図６】
2017010394.tif 000013
【図７Ａ】
2017010394.tif 000014
【図７Ｂ】
2017010394.tif 000015
【国際調査報告】
2017010394.tif 000016
2017010394.tif 000017
2017010394.tif 000018
2017010394.tif 000019
2017010394.tif 000020